(57)【要約】【課題】電子写真感光体の表面に各々独立した凹形状部が形成された表面層を作製する際に、高い生産性を有し、かつ均一性の高い凹形状部を感光体表面に作製できる電子写真感光体製造方法の提供。【解決手段】（１）結着樹脂および特定の溶剤を含有する表面層用塗布液を作製し、円筒状支持体の表面に塗布する塗布工程、（２）表面層塗布液を塗布された円筒状支持体を保持し、表面を結露させる結露工程、（３）円筒状支持体を加熱乾燥する乾燥工程により表面層を作製することを特徴とする電子写真感光体製造方法。【選択図】なし【特許請求の範囲】
【請求項１】
円筒状支持体上に感光層を有する電子写真感光体の製造方法において、
（１）結着樹脂および半経験的分子軌道計算を用いた構造最適化計算による双極子モーメント計算により求めた双極子モーメントが１．０以下である芳香族有機溶剤を含有し、
芳香族有機溶剤の含有量が表面層用塗布液中の全溶剤質量に対し５０質量％以上８０質量％以下である表面層用塗布液を作製し、
円筒状支持体の表面に表面層用塗布液を塗布する塗布工程、
（２）表面層塗布液を塗布された円筒状支持体を保持し、表面層塗布液を塗布された円筒状支持体の表面を結露させる結露工程、
（３）結露工程後、円筒状支持体を乾燥する乾燥工程
により表面に各々独立した凹形状部が形成された表面層を作製することを特徴とする電子写真感光体製造方法。
【請求項２】
前記結露工程において、円筒状支持体を相対湿度７０％以上の雰囲気下で保持することを特徴とする請求項１に記載の電子写真感光体製造方法。
【請求項３】
前記表面層用塗布液を作製する工程において、さらに表面層用塗布液中に半経験的分子軌道計算を用いた構造最適化計算による双極子モーメント計算により求めた双極子モーメントが２．８以上である有機溶剤を表面層用塗布液中の全溶剤質量に対し０．１質量％以上１５．０質量％以下含有することを特徴とする請求項１または請求項２に記載の電子写真感光体製造方法。
【請求項４】
前記有機溶剤の沸点が、前記芳香族有機溶剤の沸点以上であることを特徴とする請求項１乃至３のいずれか一項に記載の電子写真感光体製造方法。
【請求項５】
前記有機溶剤の半経験的分子軌道計算を用いた構造最適化計算による双極子モーメント計算により求めた双極子モーメントが、３．２以上であることを特徴とする請求項３または４のいずれかに記載の電子写真感光体製造方法。
【請求項６】
前記表面層用塗布液を作製する工程において、表面層用塗布液中に、さらに水を表面層用塗布液中の全溶剤質量に対し０．１質量％以上２．０質量％以下含有することを特徴とする請求項１乃至５のいずれか一項に記載の電子写真感光体製造方法。
【請求項７】
前記芳香族有機溶剤が、１，２−ジメチルベンゼン、１，３−ジメチルベンゼン、１，４−ジメチルベンゼン、１，３，５−トリメチルベンゼンあるいはクロロベンゼンのいずれかより選択される溶剤であることを特徴とする請求項１乃至６のいずれか一項に記載の電子写真感光体製造方法。
【発明の詳細な説明】
【技術分野】
【０００１】
本発明は、電子写真感光体の製造方法に関する。
【背景技術】
【０００２】
近年、有機光導電性物質を用いた電子写真感光体（有機電子写真感光体）の研究開発が盛んに行われている。
【０００３】
電子写真感光体は、基本的には、支持体と該支持体上に形成された感光層とから構成されている。有機電子写真感光体を構成する感光層は、電荷発生物質と電荷輸送物質を光導電性物質とし、これら材料を結着する樹脂として結着樹脂を使用する。感光層の層構成は夫々の機能を電荷発生層と電荷輸送層に機能分離した積層構成や、単一層にこれら材料を溶解や分散させた単層の層構成がある。電子写真感光体の大半は積層感光体の構成を採用し、この場合、電荷輸送層が表面層となることが多く、表面層を高耐久化するために、更に保護層を設ける場合もある。
【０００４】
電子写真感光体（以下、場合により単に「感光体」という）の表面層は、各種部材や用紙に接触する層であるために、接触に対する機械的強度あるいは表面層を構成する材料の化学的安定性のような種々の機能が要求される。これらの要求に対し、表面層を構成する材料の改良といった観点から多くの提案がなされている。
【０００５】
上記提案の中に、感光体表面を凹凸処理することによる感光体表面の機能性向上の提案がなされている。例えば、特許文献１では、フィルム形状研磨材を感光体表面と摺擦させる表面処理により、表面に溝を形成する感光体の製造方法が開示されている。また、特許文献２では、サンドブラスト処理することにより、表面に凹形状部を作製する提案がなされている。特許文献１および特許文献２は、感光体表面形成後、感光体表面に対し加工を行う製造方法であるが、他の方法として、感光体の表面層の形成工程において感光体の表面に凹凸形状が作製された感光体が開示されている（特許文献３）。
【０００６】
特許文献３のように感光体表面に凹凸形状が形成された感光体が提案されている一方、特許文献４では、感光体表面に液滴痕跡を形成しない製造方法が開示されている。特許文献４中の記載では、感光層塗布時に溶剤の気化熱により表面が結露し、その際に生じた結露の痕跡が、感光体表面の細孔として残り、画像上の黒点やトナーフィルミングの要因であると指摘している。特許文献５にも、特許文献４と同様の結露による白化を防止する感光体の製造方法が示されている。
【０００７】
【特許文献１】特公平７−９７２１８号公報
【特許文献２】特開平２−１５０８５０号公
【特許文献３】特開昭５２−９２１３３号公報
【特許文献４】特開２０００−１０３０３号公報
【特許文献５】特開２００１−１７５００８号公報
【発明の開示】
【発明が解決しようとする課題】
【０００８】
特許文献１および特許文献２では、感光体表面に凹凸形状を形成する処理を行うことによる感光体表面の機能性向上が図られている。しかしながら、これらの手法は、一度電子写真感光体を作製した後、表面を加工するといった工程が必要となるため、生産性という点から製造方法として十分とは言えない。さらに、これらの表面処理方法では、均一性の高い表面を得るための処理方法とはいえず、加工領域が数μｍ程度の範囲になると微小領域での均一性が得られず、機能性向上という点で改善が望まれている。
【０００９】
特許文献３では、感光体の表面層の形成工程において感光体の表面に凹凸形状が作製され、生産性の点では優れているといえるが、この製造方法で作製される凹凸形状は、緩やかな波形状の表面であることが示されている。特許文献３では、クリーニング性や耐摩耗性の向上が図れていることが記載されているが、波形状が数μｍ程度の範囲になると微小領域での均一性が得られず、機能性向上という点で改善が望まれている。
【００１０】
特許文献４および特許文献５では、感光層塗布時に溶剤の気化熱により表面が結露し、その際に生じた結露の痕跡が、感光体表面の細孔として残らない製造方法を示し、感光層表面に凹凸形状が形成されていないことの利点が記載されている。しかしながら、特許文献３では、表面に凹凸形状を形成された感光体の機能性に関して記載されており、必ずしも表面に凹凸形状が形成されていることが利点を有さないわけではないことが示唆されている。従って、適切な凹凸形成がなされることにより、感光体としての不具合を生じることなく、機能性を付与できる電子写真感光体の製造方法の開発が望まれている。
【００１１】
本発明の課題は、感光体の表面に各々独立した凹形状部が形成された表面層を作製する際に、高い生産性を有し、かつ均一性の高い凹形状部を感光体表面に作製できる電子写真感光体製造方法を提供することである。
【課題を解決するための手段】
【００１２】
本発明は、円筒状支持体上に感光層を有する電子写真感光体の製造方法において、
（１）結着樹脂および半経験的分子軌道計算を用いた構造最適化計算による双極子モーメント計算により求めた双極子モーメントが１．０以下である芳香族有機溶剤を含有し、
芳香族有機溶剤の含有量が表面層用塗布液中の全溶剤質量に対し５０質量％以上８０質量％以下である表面層用塗布液を作製し、
円筒状支持体の表面に表面層用塗布液を塗布する塗布工程、
（２）表面層塗布液を塗布された円筒状支持体を保持し、表面層塗布液を塗布された円筒状支持体の表面を結露させる結露工程、
（３）結露工程後、円筒状支持体を乾燥する乾燥工程
により表面に各々独立した凹形状部が形成された表面層を作製することを特徴とする電子写真感光体製造方法に関する。
【発明の効果】
【００１３】
本発明によれば、感光体の表面に各々独立した凹形状部が形成された表面層を作製する際に、高い生産性を有し、かつ均一性の高い凹形状部を感光体表面に作製できる電子写真感光体製造方法を提供することができる。
【発明を実施するための最良の形態】
【００１４】
以下、本発明をより詳細に説明する。
本発明の電子写真感光体製造方法は、上述のとおり、円筒状支持体上に感光層を有する電子写真感光体の製造方法において、
（１）結着樹脂および半経験的分子軌道計算を用いた構造最適化計算による双極子モーメント計算により求めた双極子モーメントが１．０以下である芳香族有機溶剤を含有し、
芳香族有機溶剤の含有量が表面層用塗布液中の全溶剤質量に対し５０質量％以上８０質量％以下である表面層用塗布液を作製し、
円筒状支持体表面に表面層用塗布液を塗布する塗布工程、
（２）表面層塗布液を塗布された円筒状支持体を保持し、表面層塗布液を塗布された円筒状支持体の表面を結露させる結露工程、
（３）結露工程後、円筒体を乾燥する乾燥工程
により表面に各々独立した凹形状部が形成された表面層を作製することを特徴とする電子写真感光体製造方法である。
【００１５】
本発明における表面層とは、感光層が単層型感光層である場合には感光層を示す。また、感光層が、円筒状支持体側から電荷発生層、電荷輸送層の順に積層した順層型感光層である場合には電荷輸送層を示す。また、感光層が、円筒状支持体側から電荷輸送層、電荷発生層の順に積層した逆層型感光層である場合には電荷発生層を示す。
また、感光層上に保護層を有する場合には、本発明の表面層は、保護層であることを示す。
【００１６】
本発明における（１）で示された結着樹脂および半経験的分子軌道計算を用いた構造最適化計算による双極子モーメント計算により求めた双極子モーメントが１．０以下である芳香族有機溶剤を含有し、芳香族有機溶剤の含有量が表面層用塗布液中の全溶剤質量に対し５０質量％以上８０質量％以下である表面層用塗布液を作製し、円筒状支持体表面に表面層用塗布液を塗布する塗布工程に関して説明する。
【００１７】
本発明の製造方法は、凹形状部を結露によって安定的に形成し、均一性の高い凹形状部を感光体表面に作製することを特徴としている。均一性の高い凹形状部を安定的に作製するためには、感光体の表面層を（１）で示された表面層塗布液を用いて作製することが重要である。
【００１８】
本発明の均一性の高い凹形状部を安定的に作製する製造方法には、塗布液中に結着樹脂を含有していることが必要である。本発明における結着樹脂としては、例えば、アクリル樹脂、スチレン樹脂、ポリエステル樹脂、ポリカーボネート樹脂、ポリアリレート樹脂、ポリサルホン樹脂、ポリフェニレンオキシド樹脂、エポキシ樹脂、ポリウレタン樹脂、アルキド樹脂、不飽和樹脂が挙げられる。特には、ポリメチルメタクリレート樹脂、ポリスチレン樹脂、スチレン−アクリロニトリル共重合体樹脂、ポリカーボネート樹脂、ポリアリレート樹脂あるいはジアリルフタレート樹脂が好ましい。さらには、ポリカーボネート樹脂あるいはポリアリレート樹脂であることが好ましい。これらは単独、混合または共重合体として１種または２種以上用いることができる。結着樹脂の表面層用塗布液中の含有量は、表面層用塗布液中の全溶剤質量に対し５質量％以上２０質量％以下であることが、表面層用塗布液に適度な粘度を与え、安定的に凹形状部の形成が行われるため好ましい。上記、結着樹脂を表面層用塗布液中に含有していることにより、（２）で示された結露工程および（３）で示された乾燥工程の工程で形成される凹形状部を安定的に表面に形成することができる。
【００１９】
本発明の均一性の高い凹形状部を安定的に作製する製造方法には、表面層塗布液中に半経験的分子軌道計算を用いた構造最適化計算による双極子モーメント計算により求めた双極子モーメントが１．０以下である芳香族有機溶剤を含有していることが重要である。
【００２０】
本発明における半経験的分子軌道計算を用いた構造最適化計算による双極子モーメント計算とは、ＰＭ３パラメータを使った半経験的分子軌道計算を用いた構造最適化計算を意味する。分子軌道法では、シュレディンガー方程式で用いる波動関数を、原子軌道の線形結合で表される分子軌道からなるスレーター型行列式あるいはガウス型行列式で近似し、その波動関数を構成する分子軌道を場の近似を用いて求める。その結果、全エネルギー、波動関数および波動関数の期待値として種々の物理量を計算できる。
【００２１】
場の近似により分子軌道を求める際、計算時間のかかる積分計算を種々の実験値を使ったパラメータを用い、近似することにより計算時間を短縮するのが半経験的分子軌道法である。本発明における計算では、半経験的パラメータとしてＰＭ３パラメータセットを用い、半経験的分子軌道計算プログラムＭＯＰＡＣを用いて計算した。上記、ＰＭ３パラメータを使った半経験的分子軌道計算を用いた構造最適化計算により、芳香族有機溶剤の双極子モーメントを算出した。
【００２２】
＜半経験的分子軌道計算を用いた構造最適化計算による双極子モーメント計算＞
ワークステーションＩＮＤＩＧＯ２（シリコングラフィクス社製）を計算機として使用し、化学計算統合ソフトウェアであるＣｅｒｉｕｓ２を双極子モーメント計算に用いた。
計算対象となる溶剤を、Ｃｅｒｉｕｓ２内にあるＳｋｅｃｈｅｒ機能で分子構造を作製し、その分子構造に対しＤＲＥＤＩＮＧ２．２１プログラムを使用し力場計算を行い、ＣＨＡＲＧＥ機能により電荷計算を行った。その後、Ｍｉｎｉｍｉｚｅｒ計算により、分子力場計算で構造を適正化した。得られた構造をＭＯＰＡＣ９３プログラムに対し、ＰＭ３パラメータ、Ｇｅｏｍｅｔｒｙ  Ｏｐｔｉｍｉｚａｔｉｏｎ、Ｄｉｐｏｌｅを指定し、ＰＭ３パラメータセットを用い構造適正化と双極子モーメント計算を行った。
以下、本明細書中で使用する「双極子モーメント」は、上記した半経験的分子軌道計算を用いた構造最適化計算による双極子モーメント計算により求めた双極子モーメントを意味する。
【００２３】
表面層塗布液中に双極子モーメントが１．０以下である芳香族有機溶剤を含有していることにより、（２）で示された結露工程における結露により、感光層の表面近傍に液滴が形成される。この際、水に対して親和性の低い溶剤を表面層塗布液中に有していることにより感光層の表面近傍に安定的に液滴が形成される。芳香族有機溶剤は、水に対する親和性が低いため、安定的に液滴を形成することができる。芳香族有機溶剤の中でも、双極子モーメントが１．０以下である芳香族有機溶剤を含有することにより、安定的に凹形状部の形成が行われる。双極子モーメントは、溶剤分子内の極性を示し、値が小さいと極性の少ない分子であることを示している。本発明では、（２）で示された結露工程における結露により、水の液滴が表面に形成される。この際、水に対して親和性の低い溶剤を表面層塗布液中に有していることにより、表面近傍に安定的に液滴が形成される。水に対する親和性は、双極子モーメントの大小と関連性があり、双極子モーメントの小さい値を持つ芳香族有機溶剤は水に対する親和性が低いため、本発明の表面層塗布液中に有していることが重要となる。
【００２４】
本発明における双極子モーメントが１．０以下である芳香族有機溶剤の具体的な例と、双極子モーメントおよび大気圧下における沸点の値を表１に示す。（表１中の溶剤Ａは、本発明における双極子モーメントが１．０以下である芳香族有機溶剤を示す。双極子モーメントは、対象溶剤の半経験的分子軌道計算を用いた構造最適化計算による双極子モーメント計算により求めた双極子モーメントを示す。沸点は、対象溶剤の大気圧下における沸点を示す。各溶剤の沸点は、新版溶剤ハンドブック（株）オーム社１９９４年６月１０日発行より抜粋した。）
【００２５】
【表１】
2008203807.tif 000002
【００２６】
表１中の溶剤Ａで示される溶剤であれば、いずれも本発明の製造方法に適応できるが、中でも、１，２−ジメチルベンゼン、１，３−ジメチルベンゼン、１，４−ジメチルベンゼン、１，３，５−トリメチルベンゼンあるいはクロロベンゼンであることが好ましい。これらの芳香族有機溶剤は単独で含有することも、２種以上混合して含有することができる。
【００２７】
本発明の感光体製造方法は、表面層塗布液中に双極子モーメントが１．０以下である芳香族有機溶剤を、表面層用塗布液中の全溶剤質量に対し５０質量％以上８０質量％以下で含有する表面層用塗布液を用いて、表面層を塗布する。本発明における双極子モーメントが１．０以下である芳香族有機溶剤の表面層用塗布液中の全溶剤質量に対する含有量が５０質量％未満の場合、感光体表面に均一性の高い凹形状部が形成されない。これは、本発明の凹形状部の形成には、水が作用していることと、水に対する親和性の低い表面層用塗布液の構成になっていることが重要であることに関連している。すなわち、水に対する親和性の低い双極子モーメントが１．０以下である芳香族有機溶剤の含有量が少ない場合は、十分な疎水効果が得られず、均一性の高い凹形状部の形成が困難であることによると思われる。本発明における双極子モーメントが１．０以下である芳香族有機溶剤の表面層用塗布液中の全溶剤質量に対する含有量が８０質量％を超える場合にも、感光体表面に均一性の高い凹形状部が作製されない。この理由に関して詳細は不明であるが、芳香族有機溶剤は表面層用塗布液の水に対する疎水性効果は高いが、水と芳香族有機溶剤は概して共沸する関係にあり、本発明の（３）で示された乾燥工程における表面層用塗布液の乾燥時に、一部の芳香族有機溶剤と水が共沸、あるいは共に蒸発し、凹形状部の形成が行われない、あるいは凹形状部の形成は行われるが均一性に劣ると考えられる。
【００２８】
本発明の表面層塗布液中には、双極子モーメントが１．０以下である芳香族有機溶剤を含有していることが重要である。さらに、凹形状部を安定的に作製する目的で、表面層塗布液中にさらに双極子モーメントが２．８以上である有機溶剤を表面層用塗布液中の全溶剤質量に対し０．１質量％以上１５．０質量％以下の範囲で含有してもよい。双極子モーメントが２．８以上である有機溶剤は、分子内に大きな分極を有するため、水との親和性が高い。この効果により、本発明の（２）で示された結露工程における結露により形成された水の液滴の安定化あるいは均一性の高い凹形状部の形成に寄与していると考えられる。詳細は不明であるが、表面層塗布液中に大きな双極子モーメントを有する有機溶剤を含有することにより、結露時の水の吸着性を向上させる、あるいは形成された液滴中に大きな双極子モーメントを有する有機溶剤が溶け込むことにより、均一性の高い凹形状部が形成されていると考えられる。
【００２９】
本発明における双極子モーメントが２．８以上である有機溶剤の具体的な例と、双極子モーメントおよび大気圧下における沸点の値を表２に示す。（表２中の溶剤Ｂは、本発明における双極子モーメントが２．８以上である有機溶剤を示す。双極子モーメントは、対象溶剤の半経験的分子軌道計算を用いた構造最適化計算による双極子モーメント計算により求めた双極子モーメントを示す。沸点は、対象溶剤の大気圧下における沸点を示す。各溶剤の沸点は、新版溶剤ハンドブック（株）オーム社１９９４年６月１０日発行より抜粋した。）
【００３０】
【表２】
2008203807.tif 000003
【００３１】
さらに、上記有機溶剤としては、双極子モーメントが、３．２以上である有機溶剤であることが均一性の高い凹形状部を作製するためには好ましい。
【００３２】
表２中の溶剤Ｂで示される溶剤であれば、いずれも本発明の製造方法に適応できる。特に、（メチルスルフィニル）メタン（慣用名：ジメチルスルホキシド）、チオラン−１，１−ジオン（慣用名：スルホラン）、Ｎ，Ｎ−ジメチルカルボキシアミド、Ｎ，Ｎ−ジエチルカルボキシアミド、ジメチルアセトアミドあるいは１−メチルピロリジン−２−オンが好ましい。これらの有機溶剤は単独で含有することも、２種以上混合して含有することができる。
【００３３】
上記、双極子モーメントが２．８以上である有機溶剤の含有量としては、表面層用塗布液中の全溶剤質量に対し０．１質量％以上１５．０質量％以下であることが好ましい。さらには、凹形状部の均一性を高めるために、有機溶剤の含有量が表面層用塗布液中の全溶剤質量に対し０．２質量％以上５．０質量％以下であることが好ましい。
【００３４】
上記、双極子モーメントが２．８以上である有機溶剤の沸点は、双極子モーメントが１．０以下である芳香族有機溶剤の沸点以上であることが好ましい。
【００３５】
双極子モーメントが２．８以上である有機溶剤の本発明の製造方法における効果は、本発明の（２）で示された結露工程における結露により形成された水の液滴の安定化あるいは均一性の高い凹形状部の形成に寄与していると考えられる。この際、双極子モーメントが１．０以下である芳香族有機溶剤の沸点より、双極子モーメントが２．８以上である有機溶剤の沸点が高いことにより、本発明の（３）で示された乾燥工程において、沸点の低い芳香族有機溶剤が塗布液中から除かれるときに、水と親和性の高く、沸点の高い上記有機溶剤が存在することにより、均一性の高い凹形状部の形成に寄与していると考えられる。
【００３６】
上記、双極子モーメントが２．８以上である有機溶剤は、本発明の表面層を有する感光体作製後の表面層中から除去されることが望ましいが、感光体特性を阻害しない範囲で表面層中に残留しても良い。
【００３７】
本発明の表面層塗布液中には、双極子モーメントが１．０以下である芳香族有機溶剤を含有していることが重要である。さらに、凹形状部を安定的に作製する目的で、表面層塗布液中に水を、表面層用塗布液中の全溶剤質量に対し０．１質量％以上２．０質量％以下の範囲で含有してもよい。表面層塗布液中に水を含有させることにより、本発明の（２）で示された結露工程における結露により形成された水の液滴の安定化あるいは均一性の高い凹形状部の形成に寄与していると考えられる。さらには、凹形状部の均一性を高めるために、水の含有量が表面層用塗布液中の全溶剤質量に対し０．２質量％以上１．０質量％以下であることが好ましい。
【００３８】
上記、表面層塗布液中の水は、本発明の表面層を有する感光体作製後の表面層中から除去されることが望ましいが、感光体特性を阻害しない範囲で表面層中に残留しても良い。
【００３９】
本発明における（１）で示された円筒状支持体の表面に表面層用塗布液を塗布する塗布工程は、例えば、浸漬コーティング法、スプレーコーティング法やリングコーティング法のような塗布方法を用いることができる。生産性の観点から浸漬コーティング法であることが好ましい。
【００４０】
次いで、本発明における（２）で示された表面層塗布液を塗布された円筒状支持体を保持し、表面層塗布液を塗布された円筒状支持体の表面を結露させる結露工程について説明する。
【００４１】
本工程は、上記（１）で示された塗布工程により表面層塗布液を塗布された円筒状支持体を、円筒状支持体の表面が結露する雰囲気下に一定時間保持する工程を示す。本発明における結露とは、水の作用により表面層塗布液を塗布された円筒状支持体に液滴が形成されたことを指す。水の作用により液滴を形成するためには、例えば以下に示す方法が挙げられる。
（ａ）塗布液に使用されている溶剤の気化熱による表面冷却と、雰囲気の温湿度条件を調整することにより、周囲の水を支持体表面に付着させ、水の凝集により液滴を形成させる。
（ｂ）塗布液中に水との親和性の高い溶剤を含有させることにより、塗布液に使用されている溶剤の気化熱による表面冷却時に効率的に水を付着させ、水の凝集により液滴を形成させる。
（ｃ）塗布液中に水との親和性の高い溶剤を含有させることにより、塗布液に使用されている親和性の高い溶剤が、結露工程雰囲気にある水を取り込み、取り込まれた水の凝集により液滴を形成させる。
（ｄ）塗布液中に水を含有させることにより、塗布液に使用されている溶剤の気化熱による表面冷却時に効率的に水を付着させ、水の凝集により液滴を形成させる。
（ｅ）塗布液中に水を含有させることにより、塗布液に使用されている水が、結露工程雰囲気にある水を取り込み、塗布液中の水と取り込まれた水の凝集により液滴を形成させる。
【００４２】
表面層塗布液を塗布された円筒状支持体の表面を結露させる条件は、円筒状支持体を保持する雰囲気の相対湿度および塗布液溶剤の揮発条件（例えば気化熱）によって影響される。しかしながら、本発明では表面層塗布液中に、芳香族有機溶剤を全溶剤質量に対し５０質量％以上含有しているため、塗布液溶剤の揮発条件の影響は少なく、円筒状支持体を保持する雰囲気の相対湿度に主に依存する。本発明における円筒状支持体の表面を結露させる相対湿度は、４０％以上１００％以下である。表面層塗布液中に水との親和性の高い溶剤を含有させない場合は、さらに相対湿度７０％以上であることが好ましい。
【００４３】
また、表面層塗布液に使用されている溶剤の気化熱による表面冷却を促進する目的で、表面層塗布液を塗布する工程で、塗布液を室温以下に冷却し、結露を促進する手段を用いてもよい。
【００４４】
本発明における結露工程は、本発明の（１）で示された円筒状支持体の表面に表面層塗布液を塗布工程終了後実施されてもよいし、表面層塗布液を塗布直後から実施されても良い。円筒状支持体の表面に表面層塗布液を塗布工程終了後に結露工程を行う場合には、本発明の（１）で示された塗布工程終了から、本発明の（２）で示された結露工程の開始までの間に、時間を設けてもよい。その際には、この塗布工程終了から円筒状支持体保持工程開始までの時間は、１０秒から１２０秒程度であることが好ましい。
【００４５】
本発明における結露工程には、結露による液滴形成が行われるのに必要な時間があればよい。生産性の観点から好ましくは１秒から３００秒であり、さらには１０秒から１８０秒程度であることが好ましい。
【００４６】
本発明における結露工程には、相対湿度が重要であるが、雰囲気温度としては２０℃以上８０℃以下であることが好ましい。
【００４７】
次いで、本発明における（３）で示された結露工程後、円筒状支持体を乾燥する乾燥工程について説明する。
【００４８】
本発明の円筒状支持体を乾燥する乾燥工程により、本発明における（２）で示された結露工程によって表面に生じた液滴を、感光体表面の凹形状部として形成できる。均一性の高い凹形状部を形成するためには、速やかな乾燥であることが重要であるため、加熱乾燥が行われることが好ましい。
【００４９】
本発明の円筒状支持体を乾燥する乾燥工程の乾燥方法は、例えば、加熱乾燥、送風乾燥、真空乾燥が挙げられ、これらの可能方法を組み合わせた方法を用いることができる。特に、生産性の観点から加熱乾燥および加熱送風乾燥であることが好ましい。また、円筒状支持体表面を速やかに乾燥するため、乾燥炉、乾燥機あるいは乾燥室内は、乾燥工程前に事前に所望の温度に設定されていることが好ましい。乾燥工程における乾燥温度は、１００℃以上１５０℃以下であることが好ましい。乾燥する乾燥工程時間は、円筒状支持体上に塗布された塗布液中の溶剤および結露工程によって形成した水滴が除去される時間があればよい。乾燥工程時間は、２０分以上１２０分以下であることが好ましく、さらには４０分以上１００分以下であることが好ましい。
【００５０】
上記、製造方法により作製された感光体の表面には、各々独立した凹形状部が形成される。各々独立した凹形状部とは、複数の凹形状部において、個々の凹形状部が、他の凹形状部と明確に区分されている状態を示す。本発明における製造方法は、水の作用により形成される液滴を、水との親和性の低い溶剤および結着樹脂を用いて凹形状部を形成するため、個々の凹形状部を他の凹形状部と明確に区分することができる。本発明の製造方法により作製された電子写真感光体表面に形成された凹形状部の個々の形は、水の凝集力により形成されるため、均一性の高い凹形状部となっている。本発明における製造方法は、液滴あるいは液滴が十分に成長した状態から液滴を除去する工程を経る製造方法であるため、電子写真感光体の表面の凹形状部は、例えば、液滴形状あるいはハニカム形状（六角形状）の凹形状部が形成される。液滴形状の凹形状部とは、感光体表面の観察では、例えば、円形状あるいは楕円形状に観察される凹形状部であり、感光体断面の観察では、例えば、部分円状あるいは部分楕円状に観察される凹形状部を示す。液滴形状の凹形状部の具体例としては、図１Ａおよび図１Ｂ（感光体表面の観察）、図１Ｃおよび図１Ｄ（感光体断面の観察）で示される凹形状部が挙げられる。また、ハニカム形状（六角形状）の凹形状部とは、例えば、電子写真感光体の表面に液滴が最密充填されたことにより形成された凹形状部である。具体的には、感光体表面の観察では、例えば、凹形状部が円状、六角形状あるいは角の円い六角形状であり、感光体断面の観察では、例えば、部分円状あるいは角柱のような凹形状部を示す。ハニカム形状（六角形状）の凹形状部の具体例としては、図１Ｅ（感光体表面の観察）、図１Ｆおよび図１Ｇ（感光体断面の観察）で示される凹形状部が挙げられる。なお、図１Ａ乃至図１Ｇにおいて、斜線部は、凹形状部が形成されていない領域部分を示す。
【００５１】
本発明における製造方法により作製された電子写真感光体の表面にある凹形状部は、個々の凹形状部の長軸径（凹形状部の表面開孔部中で最も長い距離）が、０．１μｍ以上４０μｍ以下の凹形状部が作製できる。均一性の高い凹形状部を形成するためには、凹形状部の長軸径が、０．５μｍ以上２０μｍ以下となる製造条件であることが好ましい。
【００５２】
また、本発明における製造方法により作製された電子写真感光体の表面にある凹形状部は、個々の凹形状部の深さ（凹形状部の表面開孔部と底部との最も長い距離）が、０．１μｍ以上４０μｍ以下の凹形状部が作製できる。均一性の高い凹形状部を形成するためには、凹形状部の深さが、０．５μｍ以上２０μｍ以下となる製造条件であることが好ましい。
【００５３】
上記、本発明における製造方法で作製された電子写真感光体の表面にある凹形状部の長軸径深さあるいは単位面積あたりの凹形状部の個数は、本発明における製造方法で示した範囲内で製造条件の調整を行うことにより制御可能である。凹形状部の長軸径あるいは深さは、例えば、本発明記載の表面層塗布液中の溶剤種、溶剤含有量、本発明記載の結露工程における相対湿度、結露工程における保持時間、乾燥温度により制御可能である。
【００５４】
次に、本発明の電子写真感光体の構成について説明する。
図２Ａ乃至図２Ｅに示すように、本発明の電子写真感光体は、円筒状支持体１０１上に中間層１０３、感光層１０４をこの順に有する電子写真感光体である。（図２Ａ参照）
必要に応じて、円筒状支持体１０１と中間層１０３の間に導電性粒子を樹脂中に分散して体積抵抗を小さくした導電層１０２を設け、該導電層１０２の膜厚を厚くして、導電性の円筒状支持体１０１や非導電性の円筒状支持体１０１（例えば樹脂性の円筒状支持体）の表面の欠陥を被覆する層とすることも可能である。（図２Ｂ参照）
【００５５】
感光層は、電荷輸送物質と電荷発生物質を同一の層に含有する単層型感光層１０４であっても（図２Ａ参照）、電荷発生物質を含有する電荷発生層１０４１と電荷輸送物質を含有する電荷輸送層１０４２とに分離した積層型（機能分離型）感光層であってもよい。電子写真特性の観点からは積層型感光層が好ましい。単層型感光層の場合は、本発明の最表面層は感光層１０４である。また、積層型感光層には、円筒状支持体１０１側から電荷発生層１０４１、電荷輸送層１０４２の順に積層した順層型感光層（図２Ｃ参照）と、円筒状支持体１０１側から電荷輸送層１０４２、電荷発生層１０４１の順に積層した逆層型感光層（図２Ｄ参照）がある。電子写真特性の観点からは順層型感光層が好ましい。積層型感光体の中でも順層型感光層の場合には、本発明の最表面層は電荷輸送層であり、逆層型感光層の場合には、本発明の最表面層は電荷発生層である。
また、感光層１０４（電荷発生層１０４１、電荷輸送層１０４２）上に、保護層１０５を設けてもよい（図２Ｅ参照）。保護層１０５を有する場合には、本発明の最表面層は、保護層１０５である。
【００５６】
円筒状支持体１０１としては、導電性を有するもの（導電性円筒状支持体）が好ましく、例えば、アルミニウム、アルミニウム合金またはステンレスのような金属製の円筒状支持体を用いることができる。アルミニウムまたはアルミニウム合金の場合は、ＥＤ管、ＥＩ管や、これらを切削、電解複合研磨（電解作用を有する電極と電解質溶液による電解および研磨作用を有する砥石による研磨）、湿式または乾式ホーニング処理したものも用いることができる。また、アルミニウム、アルミニウム合金または酸化インジウム−酸化スズ合金を真空蒸着によって被膜形成された層を有する上記金属製円筒状支持体や樹脂製円筒状支持体（ポリエチレンテレフタレート、ポリブチレンテレフタレート、フェノール樹脂、ポリプロピレンまたはポリスチレン樹脂）を用いることもできる。また、カーボンブラック、酸化スズ粒子、酸化チタン粒子または銀粒子のような導電性粒子を樹脂や紙に含浸した円筒状支持体や、導電性結着樹脂を有するプラスチックを用いることもできる。
【００５７】
導電性円筒状支持体の体積抵抗率は、支持体の表面が導電性を付与するために設けられた層である場合、その層の体積抵抗率は、１×１０１０Ω・ｃｍ以下であることが好ましく、特には１×１０６Ω・ｃｍ以下であることがより好ましい。
【００５８】
導電性円筒状支持体の上には、導電性円筒状支持体表面の傷を被覆することを目的とした導電層を設けてもよい。これは導電性粉体を適当な結着樹脂に分散させた塗布液を塗工することにより形成される層である。
【００５９】
このような導電性粉体としては、以下のようなものが挙げられる。カーボンブラック、アセチレンブラック；アルミニウム、ニッケル、鉄、ニクロム、銅、亜鉛、銀のような金属粉；導電性酸化スズ、ＩＴＯのような金属酸化物粉体。
【００６０】
また、同時に用いられる結着樹脂としては、以下の熱可塑樹脂、熱硬化性樹脂または光硬化性樹脂が挙げられる。ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂。
【００６１】
導電層は、上記導電性粉体と結着樹脂を、テトラヒドロフラン、エチレングリコールジメチルエーテルのようなエーテル系溶剤；メタノールのようなアルコール系溶剤；メチルエチルケトンのようなケトン系溶剤；メチルベンゼンのような芳香族炭化水素溶剤に分散し、または溶解し、これを塗布することにより形成することができる。導電層の平均膜厚は５μｍ以上４０μｍ以下、好ましくは１０μｍ以上３０μｍ以下が適当である。
【００６２】
導電性円筒状支持体または導電層の上にはバリアー機能を有する中間層が設けられる。
中間層は、硬化性樹脂を塗布後硬化させて樹脂層を形成する、あるいは、結着樹脂を含有する中間層用塗布液を導電層上に塗布し、乾燥することによって形成することができる。
【００６３】
中間層の結着樹脂としては、以下のものが挙げられる。ポリビニルアルコール、ポリビニルメチルエーテル、ポリアクリル酸類、メチルセルロース、エチルセルロース、ポリグルタミン酸、カゼインのような水溶性樹脂；ポリアミド樹脂、ポリイミド樹脂、ポリアミドイミド樹脂、ポリアミド酸樹脂、メラミン樹脂、エポキシ樹脂、ポリウレタン樹脂、ポリグルタミン酸エステル樹脂。電気的バリア性を効果的に発現させるため、また、塗工性、密着性、耐溶剤性および抵抗のような観点から、中間層の結着樹脂は熱可塑性樹脂が好ましい。具体的には、熱可塑性ポリアミド樹脂が好ましい。ポリアミド樹脂としては、溶液状態で塗布できるような低結晶性または非結晶性の共重合ナイロンが好ましい。中間層の平均膜厚は０．１μｍ以上２．０μｍ以下であることが好ましい。
【００６４】
また、中間層において電荷（キャリア）の流れが滞らないようにするために、中間層中に、半導電性粒子を分散させる、あるいは、電子輸送物質（アクセプターのような電子受容性物質）を含有させてもよい。
【００６５】
中間層の上には感光層が設けられる。
【００６６】
本発明の電子写真感光体に用いられる電荷発生物質としては、以下のものが挙げられる。モノアゾ、ジスアゾ、トリスアゾのようなアゾ顔料；金属フタロシアニン、非金属フタロシアニンのようなフタロシアニン顔料；インジゴ、チオインジゴのようなインジゴ顔料；ペリレン酸無水物、ペリレン酸イミドのようなペリレン顔料；アンスラキノン、ピレンキノンのような多環キノン顔料；スクワリリウム色素、ピリリウム塩およびチアピリリウム塩、トリフェニルメタン色素；セレン、セレン−テルル、アモルファスシリコンのような無機物質；キナクリドン顔料、アズレニウム塩顔料、シアニン染料、キサンテン色素、キノンイミン色素、スチリル色素。これら電荷発生材料は１種のみ用いてもよく、２種以上用いてもよい。これらの中でも、特にオキシチタニウムフタロシアニン、ヒドロキシガリウムフタロシアニン、クロロガリウムフタロシアニンのような金属フタロシアニンは、高感度であるため、好ましい。
【００６７】
感光層が積層型感光層である場合、電荷発生層に用いる結着樹脂としては、以下のものが挙げられる。ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂、塩化ビニル−酢酸ビニル共重合体樹脂。特には、ブチラール樹脂が好ましい。これらは単独、混合または共重合体として１種または２種以上用いることができる。
【００６８】
電荷発生層は、電荷発生物質を結着樹脂および溶剤と共に分散して得られる電荷発生層用塗布液を塗布し、乾燥することによって形成することができる。分散方法としては、ホモジナイザー、超音波、ボールミル、サンドミル、アトライターまたはロールミルを用いた方法が挙げられる。電荷発生物質と結着樹脂との割合は、１０：１〜１：１０（質量比）の範囲が好ましく、特には３：１〜１：１（質量比）の範囲がより好ましい。
【００６９】
電荷発生層用塗布液に用いる溶剤は、使用する結着樹脂や電荷発生物質の溶解性や分散安定性から選択される。有機溶剤としては、アルコール系溶剤、スルホキシド系溶剤、ケトン系溶剤、エーテル系溶剤、エステル系溶剤または芳香族炭化水素溶剤が挙げられる。
【００７０】
電荷発生層の平均膜厚は５μｍ以下であることが好ましく、特には０．１μｍ以上２μｍ以下であることがより好ましい。
【００７１】
また、電荷発生層には、種々の増感剤、酸化防止剤、紫外線吸収剤および／または可塑剤を必要に応じて添加することもできる。また、電荷発生層において電荷（キャリア）の流れが滞らないようにするために、電荷発生層には、電子輸送物質（アクセプターのような電子受容性物質）を含有させてもよい。
【００７２】
本発明の電子写真感光体に用いられる電荷輸送物質としては、トリアリールアミン化合物、ヒドラゾン化合物、スチリル化合物、スチルベン化合物、ピラゾリン化合物、オキサゾール化合物、チアゾール化合物またはトリアリルメタン化合物が挙げられる。これら電荷輸送物質は１種のみ用いてもよく、２種以上用いてもよい。
【００７３】
電荷輸送層は、電荷輸送物質と結着樹脂を溶剤に溶解して得られる電荷輸送層用塗布液を塗布し、乾燥することによって形成することができる。電荷輸送物質と結着樹脂との割合は、２：１〜１：２（質量比）の範囲が好ましい。
【００７４】
感光層が単層型感光層、かつ表面層である場合、単層型感光層は、上記電荷発生物質、上記電荷輸送物質、本発明に記載の結着樹脂および半経験的分子軌道計算を用いた構造最適化計算による双極子モーメント計算により求めた双極子モーメントが１．０以下である芳香族有機溶剤を、芳香族有機溶剤の含有量が表面層用塗布液中の全溶剤質量に対し５０質量％以上８０質量％以下である単層型感光層用の表面層塗布液を塗布し、本発明の製造工程を経ることにより本発明の効果を有する感光体を製造することができる。
【００７５】
感光層が積層型感光層、かつ電荷輸送層が表面層である場合、上記電荷輸送物質、本発明に記載の結着樹脂および双極子モーメントが１．０以下である芳香族有機溶剤を、芳香族有機溶剤の含有量が表面層用塗布液中の全溶剤質量に対し５０質量％以上８０質量％以下である表面層塗布液を塗布し、本発明の製造工程を経ることにより本発明の効果を有する感光体を製造することができる。
【００７６】
表面層用塗布液に用いる溶剤としては、双極子モーメントが１．０以下である芳香族有機溶剤を、表面層用塗布液中の全溶剤質量に対し５０質量％以上８０質量％以下で含有することが、本発明の製造工程を経ることにより本発明の効果を有する感光体の製造には必要である。しかしながら、塗工性の改良のような目的で、他の溶剤を混合して用いることも可能である。他の溶剤とは、双極子モーメントが１．０より大きく、２．８より小さい溶剤、あるいは双極子モーメントが１．０以下で芳香族有機溶剤を除く溶剤が挙げられる。上記の他の溶剤を具体的に示すと、表３に記載された溶剤が挙げられる。（表３中の溶剤Ｃは、双極子モーメントが１．０より大きく、２．８より小さい溶剤、あるいは双極子モーメントが１．０以下で芳香族有機溶剤を除く溶剤を示す。双極子モーメントは、対象溶剤の半経験的分子軌道計算を用いた構造最適化計算による双極子モーメント計算により求めた双極子モーメントを示す。）
【００７７】
【表３】
2008203807.tif 000004
【００７８】
表３中の溶剤Ｃで示される溶剤であれば、いずれも本発明の製造方法に適応できるが、中でも、オキソランあるいはジメトキシメタンであることが好ましい。これらの有機溶剤は単独で含有することも、２種以上混合して含有することができる。
【００７９】
電荷輸送層の平均膜厚は５μｍ以上４０μｍ以下であることが好ましく、特には１０μｍ以上３０μｍ以下であることがより好ましい。
【００８０】
また、電荷輸送層には、例えば酸化防止剤、紫外線吸収剤および／または可塑剤を必要に応じて添加することもできる。
【００８１】
また、感光層上には、該感光層を保護することを目的とした保護層を設けてもよい。保護層は、上述した本発明における結着樹脂を本発明における溶剤に溶解して得られる保護層用塗布液（表面層形成用塗布液）を塗布し、乾燥することによって形成することができる。
保護層の平均膜厚は０．５μｍ以上１０μｍ以下であることが好ましく、特には１μｍ以上５μｍ以下であることが好ましい。
【００８２】
（実施例）
以下に、具体的な実施例を挙げて本発明をさらに詳細に説明する。ただし、本発明はこれらに限定されるものではない。なお、実施例中の「部」は「質量部」を、「％」は「質量％」を意味する。
【００８３】
（実施例１）
２３℃、６０％の環境下で熱間押し出しすることにより得られた、長さ２６０．５ｍｍ、直径３０ｍｍのアルミニウムシリンダー（ＪＩＳ−Ａ３００３、アルミニウム合金のＥＤ管、昭和アルミニウム（株）製）を導電性円筒状支持体とした。
【００８４】
導電性粒子としての酸素欠損型ＳｎＯ２を被覆したＴｉＯ２粒子（粉体抵抗率８０Ω・ｃｍ、ＳｎＯ２の被覆率（質量比率）は５０％）６．６部、結着樹脂としてのフェノール樹脂（商品名：プライオーフェンＪ−３２５、大日本インキ化学工業（株）製、樹脂固形分６０％）５.５部および溶剤としてのメトキシプロパノール５.９部を、直径１ｍｍのガラスビーズを用いたサンドミルで３時間分散して、分散液を調製した。
この分散液に、表面粗し付与材としてのシリコーン樹脂粒子（商品名：トスパール１２０、ＧＥ東芝シリコーン（株）製、平均粒径２μｍ）０．５部、レベリング剤としてのシリコーンオイル（商品名：ＳＨ２８ＰＡ、東レ・ダウコーニング（株）製）０．００１部を添加して攪拌し、導電層用塗布液を調製した。
この導電層用塗布液を、導電性円筒状支持体上に浸漬コーティングし、温度１４０℃で３０分間乾燥、熱硬化して、導電性円筒状支持体上端から１３０ｍｍの位置の平均膜厚が１５μｍの導電層を形成した。
【００８５】
さらに、導電層上に、Ｎ−メトキシメチル化ナイロン（商品名：トレジンＥＦ−３０Ｔ、帝国化学産業（株）製）４部および共重合ナイロン樹脂（アミランＣＭ８０００、東レ（株）製）２部を、メタノール６５部／ｎ−ブタノール３０部の混合溶媒に溶解して得られた中間層用塗布液を浸漬コーティングし、温度１００℃で１０分間乾燥して、円筒状支持体上端から１３０ｍｍ位置の平均膜厚が０．５μｍの中間層を形成した。
【００８６】
次に、ＣｕＫα特性Ｘ線回折におけるブラッグ角（２θ±０．２°）の７．５°、９．９°、１６．３°、１８．６°、２５．１°、２８．３°に強いピークを有する結晶形のヒドロキシガリウムフタロシアニン１０部、ポリビニルブチラール（商品名：エスレックＢＸ−１、積水化学工業（株）製）５部およびシクロヘキサノン２５０部を、直径１ｍｍのガラスビーズを用いたサンドミル装置で１時間分散し、次に、酢酸エチル２５０部を加えて電荷発生層用塗布液を調製した。
この電荷発生層用塗布液を、中間層上に浸漬コーティングし、温度１００℃で１０分間乾燥して、円筒状支持体上端から１３０ｍｍ位置の平均膜厚が０．１６μｍの電荷発生層を形成した。
【００８７】
次に、下記式（ＣＴＭ−１）
【化１】
2008203807.tif 000005
で示される構造を有する電荷輸送物質１０部、結着樹脂として下記式（Ｐ−１）
【化２】
2008203807.tif 000006
で示される繰り返し単位から構成されるポリカーボネート樹脂（ユーピロンＺ−４００、三菱エンジニアリングプラスチックス（株）製）[粘度平均分子量（Ｍｖ）４０，０００]１０部、双極子モーメントが１．０以下である芳香族有機溶剤（表４中の溶剤Ａ）としてクロロベンゼン６５部およびその他の溶剤（表４中の溶剤Ｃ）としてジメトキシメタン３５部の混合溶媒に溶解し、電荷輸送物質を含有する表面層用塗布液を調合した。表面層用塗布液を調合する工程は、相対湿度４５％および雰囲気温度２５℃の状態で行った。
【００８８】
以上のように調製した表面層用塗布液を、電荷発生層上に浸漬コーティングし、円筒状支持体上に表面層用塗布液を塗布する工程を行った。表面層用塗布液を塗布する工程は、相対湿度４５％および雰囲気温度２５℃の状態で行った。
塗布工程終了から６０秒後、予め装置内を相対湿度９０％および雰囲気温度６０℃の状態にされていた結露工程用装置内に、表面層用塗布液が塗布された円筒状支持体を１２０秒間保持した。
結露工程終了から６０秒後、予め装置内が１２０℃に加熱されていた送風乾燥機内に、円筒状支持体を入れ、乾燥工程を６０分間行い、円筒状支持体上端から１３０ｍｍ位置の平均膜厚が１５μｍの電荷輸送層を形成した。
このようにして、電荷輸送層が表面層である電子写真感光体を作製した。
【００８９】
なお、粘度平均分子量（Ｍｖ）の測定方法は以下のとおりである。
まず、試料０．５ｇをメチレンクロライド１００ｍｌに溶解し、改良Ｕｂｂｅｌｏｈｄｅ型粘度計を用いて、２５℃における比粘度を測定した。次に、この比粘度から極限粘度を求め、Ｍａｒｋ−Ｈｏｕｗｉｎｋの粘度式により、粘度平均分子量（Ｍｖ）を算出した。粘度平均分子量（Ｍｖ）は、ＧＰＣ（ゲルパーミエーションクロマトグラフィー）により測定されるポリスチレン換算値とした。
作製した電子写真感光体について、感光体表面の凹形状部の測定＊１および凹形状部の均一性＊２の評価を行った。結果を表４に示す。また、下記評価法で測定した感光体表面の画像を図３に示す。
【００９０】
＊１：感光体表面の凹形状部の測定
作製された電子写真感光体の表面を、超深度形状測定顕微鏡ＶＫ−９５００（（株）キーエンス社製）を用いて観察した。測定対象の電子写真感光体を円筒状支持体を固定できるよう加工された置き台に設置し、電子写真感光体の上端から１４０ｍｍ離れた位置の表面観察を行った。その際、対物レンズ倍率５０倍とし、感光体表面の１００μｍ四方を視野観察とし、凹形状部の測定を行った。
測定視野内に観察された凹形状部を解析プログラムを用いて解析を行った。測定視野内にある凹形状部の表面部分（開孔部）の長軸径を測定し、その平均値を算出した。（表４中の長軸径は、このようにして算出された平均長軸径を示す。）また、測定視野内にある凹形状部の最深部と開孔面との距離を測定し、その平均値を算出した。（表４中の深さは、このようにして算出された凹形状部の最深部と開孔面との距離の平均値を示す。）
【００９１】
＊２：凹形状部の均一性の評価方法
感光体表面の凹形状部の測定と同様の方法で、感光体表面の１００μｍ四方を視野観察とし、測定を行った。測定視野内に観察された凹形状部を解析プログラムを用いて解析を行った。測定視野内にある凹形状部の表面部分（開孔部）の長軸径を測定し、その平均値（平均長軸径）を算出した。測定視野内にある凹形状部のうち、前述の平均長軸径に対し、０．８倍以上の長軸径あるいは１．２倍以下の長軸径を有する凹形状部の個数を計測した。凹形状部の均一性は、１００μｍ四方あたりの全凹形状部の個数に対し、１００μｍ四方あたりの平均長軸径に対し、０．８倍以上の長軸径あるいは１．２倍以下の長軸径を有する凹形状部の個数の割合より求めた。（表４中の均一性は、（１００μｍ四方あたりの平均長軸径に対し０．８倍以上の長軸径あるいは１．２倍以下の長軸径を有する凹形状部の個数）／（１００μｍ四方あたりの全凹形状部の個数）を示す。）
【００９２】
以上、これらの結果を表４に示す。
【００９３】
（実施例２および３）
実施例１において、結露工程における相対湿度と雰囲気温度を表４に示す条件に変えた以外は、実施例１と同様にして電子写真感光体を作製し、評価した。結果を表４に示す。
【００９４】
（実施例４）
実施例１において、結露工程における相対湿度と雰囲気温度を表４に示す条件に変え、円筒状支持体保持時間を１８０秒に変えた以外は、実施例１と同様にして電子写真感光体を作製し、評価した。結果を表４に示す。
【００９５】
（実施例５）
実施例１において、結露工程における相対湿度と雰囲気温度を表４に示す条件に変え、円筒状支持体保持時間を２０秒に変えた以外は、実施例１と同様にして電子写真感光体を作製し、評価した。結果を表４に示す。
【００９６】
（実施例６）
実施例１において、表面層用塗布液中の結着樹脂を下記式（Ｐ−２）
【化３】
2008203807.tif 000007
で示される繰り返し構造単位を有するポリアリレート樹脂（重量平均分子量（Ｍｗ）：１２０，０００）に変更し、表面層用塗布液中の溶剤を、クロロベンゼン５０部、オキソラン１０部およびジメトキシメタン４０部に変更した以外は、実施例１と同様にして電子写真感光体を作製し、評価した。結果を表４に示す。
なお、上記ポリアリレート樹脂中のテレフタル酸構造とイソフタル酸構造とのモル比（テレフタル酸構造：イソフタル酸構造）は５０：５０である。
【００９７】
本発明において、樹脂の重量平均分子量は、常法に従い、以下のようにして測定したものである。
すなわち、測定対象樹脂をテトラヒドロフラン中に入れ、数時間放置した後、振盪しながら測定対象樹脂とテトラヒドロフランとよく混合し（測定対象樹脂の合一体がなくなるまで混合し）、さらに１２時間以上静置した。
その後、東ソー（株）製のサンプル処理フィルターマイショリディスクＨ−２５−５を通過させたものをＧＰＣ（ゲルパーミエーションクロマトグラフィー）用試料とした。
次に、４０℃のヒートチャンバー中でカラムを安定化させ、この温度におけるカラムに、溶媒としてテトラヒドロフランを毎分１ｍｌの流速で流し、ＧＰＣ用試料を１０μｌ注入して、測定対象樹脂の重量平均分子量を測定した。カラムには、東ソー（株）製のカラムＴＳＫｇｅｌ  ＳｕｐｅｒＨＭ−Ｍを用いた。
【００９８】
測定対象樹脂の重量平均分子量の測定にあたっては、測定対象樹脂が有する分子量分布を、数種の単分散ポリスチレン標準試料により作成された検量線の対数値とカウント数との関係から算出した。検量線作成用の標準ポリスチレン試料には、アルドリッチ社製の単分散ポリスチレンの分子量が、３，５００、１２，０００、４０，０００、７５，０００、９８，０００、１２０，０００、２４０，０００、５００，０００、８００，０００、１，８００，０００のものを１０点用いた。検出器にはＲＩ（屈折率）検出器を用いた。
【００９９】
（実施例７）
実施例１において、表面層用塗布液中の結着樹脂を下記式（Ｐ−３）
【化４】
2008203807.tif 000008
で示される繰り返し構造単位を有するポリアリレート樹脂（重量平均分子量（Ｍｗ）：１１０，０００）に変更し、表面層用塗布液中の溶剤を、クロロベンゼン５０部、オキソラン３０部およびジメトキシメタン２０部に変更した以外は、実施例１と同様にして電子写真感光体を作製し、評価した。結果を表４に示す。
【０１００】
（実施例８）
実施例１において、表面層用塗布液中の溶剤を、クロロベンゼン８０部およびジメトキシメタン２０部に変更し、結露工程における円筒状支持体保持時間を４０秒に変えた以外は、実施例１と同様にして電子写真感光体を作製し、評価した。結果を表４に示す。
【０１０１】
（実施例９）
実施例１において、表面層用塗布液中の溶剤をクロロベンゼンから、１，３−ジメチルベンゼンに変更した以外は、実施例１と同様にして電子写真感光体を作製し、評価した。結果を表４に示す。
【０１０２】
（実施例１０）
実施例１において、表面層用塗布液中の溶剤をクロロベンゼンから、１，２−ジメチルベンゼンに変更した以外は、実施例１と同様にして電子写真感光体を作製し、評価した。結果を表４に示す。
【０１０３】
（実施例１１）
実施例１において、表面層用塗布液中の溶剤を、１，３，５−トリメチルベンゼン６０部およびオキソラン４０部に変更し、結露工程における円筒状支持体保持時間を２００秒に変えた以外は、実施例１と同様にして電子写真感光体を作製し、評価した。結果を表４に示す。
【０１０４】
（実施例１２および１３）
実施例１において、表面層用塗布液の温度を１８℃に冷却し、結露工程における相対湿度と雰囲気温度を表４に示す条件に変え、円筒状支持体保持時間を４５秒に変更した以外は、実施例１と同様にして電子写真感光体を作製し、評価した。結果を表４に示す。
【０１０５】
（比較例１および２）
実施例１において、表面層用塗布液中の溶剤を、クロロベンゼン１００部に変更し、結露工程における相対湿度と雰囲気温度を表４に示す条件に変えた以外は、実施例１と同様にして電子写真感光体を作製し、評価した。結果を表４に示す。
【０１０６】
（比較例３）
実施例３において、表面層用塗布液中の溶剤を、クロロベンゼン３０部、オキソラン５０部およびジメトキシメタン２０部に変更した以外は、実施例３と同様にして電子写真感光体を作製し、評価した。結果を表４に示す。
【０１０７】
（比較例４）
実施例３において、表面層用塗布液中の溶剤を、オキソラン１００部に変更した以外は、実施例３と同様にして電子写真感光体を作製し、評価した。結果を表４に示す。
【０１０８】
（比較例５）
実施例３において、表面層用塗布液中の溶剤を、ジクロロメタン１００部（半経験的分子軌道計算を用いた構造最適化計算による双極子モーメント計算により求めた双極子モーメント：１．３６、沸点：４０℃）に変更した以外は、実施例３と同様にして電子写真感光体を作製し、評価した。結果を表４に示す。
【０１０９】
（比較例６）
実施例１において、結露工程を行わず、表面層塗布後、直ちに乾燥工程を行った以外は、実施例１と同様にして電子写真感光体を作製した。その結果、感光体表面に凹形状部の形成は見られなかった。
【０１１０】
（比較例７）
実施例１において、結露工程における相対湿度と雰囲気温度を、相対湿度４０％および雰囲気温度２０℃に変更した以外は、実施例１と同様にして電子写真感光体を作製した。その結果、感光体表面に凹形状部の形成は見られなかった。
【０１１１】
【表４】
2008203807.tif 000009
【０１１２】
以上の結果より、本発明の実施例１乃至１３と比較例１乃至５とを比較すると、本発明における結着樹脂および半経験的分子軌道計算を用いた構造最適化計算による双極子モーメント計算により求めた双極子モーメントが１．０以下である芳香族有機溶剤を含有し、芳香族有機溶剤の含有量が表面層用塗布液中の全溶剤質量に対し５０質量％以上８０質量％以下である表面層用塗布液を用いることにより、電子写真感光体上に均一性の高い凹形状部を有する電子写真感光体が製造できることがわかる。
【０１１３】
また、本発明の実施例１乃至１３と比較例６および７とを比較すると、本発明における結露工程を設けることにより電子写真感光体上に均一性の高い凹形状部を有する電子写真感光体が製造できることがわかる。
【０１１４】
（実施例１４）
２３℃、６０％の環境下で熱間押し出しすることにより得られた、長さ２６０．５ｍｍ、直径３０ｍｍのアルミニウムシリンダー（ＪＩＳ−Ａ３００３、アルミニウム合金のＥＤ管、昭和アルミニウム（株）製）を導電性円筒状支持体とした。
【０１１５】
導電性粒子としての酸素欠損型ＳｎＯ２を被覆したＴｉＯ２粒子（粉体抵抗率８０Ω・ｃｍ、ＳｎＯ２の被覆率（質量比率）は５０％）６．６部、結着樹脂としてのフェノール樹脂（商品名：プライオーフェンＪ−３２５、大日本インキ化学工業（株）製、樹脂固形分６０％）５.５部および溶剤としてのメトキシプロパノール５.９部を、直径１ｍｍのガラスビーズを用いたサンドミルで３時間分散して、分散液を調製した。
この分散液に、表面粗し付与材としてのシリコーン樹脂粒子（商品名：トスパール１２０、ＧＥ東芝シリコーン（株）製、平均粒径２μｍ）０．５部、レベリング剤としてのシリコーンオイル（商品名：ＳＨ２８ＰＡ、東レ・ダウコーニング（株）製）０．００１部を添加して攪拌し、導電層用塗布液を調製した。
この導電層用塗布液を、導電性円筒状支持体上に浸漬コーティングし、温度１４０℃で３０分間乾燥、熱硬化して、導電性円筒状支持体上端から１３０ｍｍの位置の平均膜厚が１５μｍの導電層を形成した。
【０１１６】
さらに、導電層上に、Ｎ−メトキシメチル化ナイロン（商品名：トレジンＥＦ−３０Ｔ、帝国化学産業（株）製）４部および共重合ナイロン樹脂（アミランＣＭ８０００、東レ（株）製）２部を、メタノール６５部／ｎ−ブタノール３０部の混合溶媒に溶解して得られた中間層用塗布液を浸漬コーティングし、温度１００℃で１０分間乾燥して、円筒状支持体上端から１３０ｍｍ位置の平均膜厚が０．５μｍの中間層を形成した。
【０１１７】
次に、ＣｕＫα特性Ｘ線回折におけるブラッグ角（２θ±０．２°）の７．５°、９．９°、１６．３°、１８．６°、２５．１°、２８．３°に強いピークを有する結晶形のヒドロキシガリウムフタロシアニン１０部、ポリビニルブチラール（商品名：エスレックＢＸ−１、積水化学工業（株）製）５部およびシクロヘキサノン２５０部を、直径１ｍｍのガラスビーズを用いたサンドミル装置で１時間分散し、次に、酢酸エチル２５０部を加えて電荷発生層用塗布液を調製した。
この電荷発生層用塗布液を、中間層上に浸漬コーティングし、温度１００℃で１０分間乾燥して、円筒状支持体上端から１３０ｍｍ位置の平均膜厚が０．１６μｍの電荷発生層を形成した。
【０１１８】
次に、下記式（ＣＴＭ−２）
【化５】
2008203807.tif 000010
で示される構造を有する電荷輸送物質１０部、結着樹脂として式（Ｐ−１）で示される繰り返し単位から構成されるポリカーボネート樹脂（ユーピロンＺ−４００、三菱エンジニアリングプラスチックス（株）製）[粘度平均分子量（Ｍｖ）４０，０００]１０部、双極子モーメントが１．０以下である芳香族有機溶剤（表５中の溶剤Ａ）としてクロロベンゼン６５部、双極子モーメントが２．８以上である有機溶剤（表５中の溶剤Ｂ）として（メチルスルフィニル）メタン０．１部およびその他の溶剤（表５中の溶剤Ｃ）としてジメトキシメタン３４．９部の混合溶媒に溶解し、電荷輸送物質を含有する表面層用塗布液を調合した。表面層用塗布液を調合する工程は、相対湿度４５％および雰囲気温度２５℃の状態で行った。
【０１１９】
以上のように調製した表面層用塗布液を、電荷発生層上に浸漬コーティングし、円筒状支持体上に表面層用塗布液を塗布する工程を行った。表面層用塗布液を塗布する工程は、相対湿度４５％および雰囲気温度２５℃の状態で行った。
塗布工程終了から２０秒後、予め装置内を相対湿度７０％および雰囲気温度２５℃の状態にされていた結露工程用装置内に、表面層用塗布液が塗布された円筒状支持体を６０秒間保持した。
円筒状支持体保持工程終了から６０秒後、予め装置内が１２０℃に加熱されていた送風乾燥機内に、円筒状支持体を入れ、乾燥工程を６０分間行い、円筒状支持体上端から１３０ｍｍ位置の平均膜厚が１５μｍの電荷輸送層を形成した。
このようにして、電荷輸送層が表面層である電子写真感光体を作製した。
【０１２０】
上記製造方法により作製された電子写真感光体に対し、実施例１と同様の評価を行った。結果を表５に示す。（表５中の長軸径は、平均長軸径を示す。表５中の深さは、凹形状部の最深部と開孔面との距離の平均値を示す。表５中の均一性は、（１００μｍ四方あたりの平均長軸径に対し、０．８倍以上の長軸径あるいは１．２倍以下の長軸径を有する凹形状部の個数）／（１００μｍ四方あたりの全凹形状部の個数）を示す。）
【０１２１】
また、上記製造方法により作製された電子写真感光体に対し、表面層中の双極子モーメントが２．８以上である有機溶剤の表面層中の残留量を以下の手順にて測定した。  本測定方法は、電子写真感光体の表面層を剥離し、得られた表面層片中の揮発成分をヘッドスペース方式のガスクロマトグラフにより検出する方法を用いている。
【０１２２】
上記製造方法により作製され、３時間経過後の電子写真感光体の表面層を剥離し、剥離された表面層０．５ｇを２０ｍｌヘッドスペース用バイアルに入れ、その後、バイアルをセプタムを用いてシールした。シール後のバイアルをヘッドスペースサンプラー（ヒューレットパッカード社製ＨＰ７６９４「Ｈｅａｄ  Ｓｐａｃｅ  Ｓａｍｐｌｅｒ」）に設置し、２５０℃の状態で、３０分間加温した。その後、キャピラリーカラム（横河アナルティカルシステムズ社製  ＨＰ−５ＭＳ）を付したガスクロマトグラフィー（ヒューレットパッカード社製  ＨＰ６８９０  Ｓｅｒｉｅｓ  ＧＣ  Ｓｙｓｔｅｍ）に導入し、ガスクロマトグラフィーによる検出を行った。定量は、別途作製した検量線用サンプルを用いた検量線との対比により行った。上記測定により、実施例１４で作製した感光体の表面層中には、２５０ｐｐｍの双極子モーメントが２．８以上である有機溶剤が含有されていた。
【０１２３】
（実施例１５乃至１７）
実施例１４において、表面層用塗布液中の溶剤および結露工程における相対湿度と雰囲気温度を表５に示す条件に変えた以外は、実施例１４と同様にして電子写真感光体を作製し、評価した。結果を表５に示す。また、実施例１４と同様に表面層中の双極子モーメントが２．８以上である有機溶剤の表面層中の残留量を測定した。その結果、実施例１５では１０００ｐｐｍ、実施例１６では３０００ｐｐｍ、実施例１７では３０００ｐｐｍの双極子モーメントが２．８以上である有機溶剤の残留量が確認された。
【０１２４】
（実施例１８）
実施例１４において、表面層用塗布液中の溶剤、結露工程における相対湿度および雰囲気温度を表５に示す条件に変え、円筒状支持体保持時間を１２０秒に変更した以外は、実施例１４と同様にして電子写真感光体を作製し、評価した。結果を表５に示す。また、実施例１４と同様に表面層中の双極子モーメントが２．８以上である有機溶剤の表面層中の残留量を測定した結果、１００００ｐｐｍの残留量が確認された。
【０１２５】
（実施例１９）
実施例１２において、表面層用塗布液中の溶剤、結露工程における相対湿度および雰囲気温度を表５に示す条件に変え、円筒状支持体保持時間を１５秒に変更した以外は、実施例１４と同様にして電子写真感光体を作製し、評価した。結果を表５に示す。
【０１２６】
（実施例２０〜２５）
実施例１４において、表面層用塗布液中の溶剤、結露工程における相対湿度および雰囲気温度を表５に示す条件に変えた以外は、実施例１４と同様にして電子写真感光体を作製し、評価した。結果を表５に示す。
【０１２７】
（実施例２６）
実施例１４において、表面層用塗布液中の溶剤、結露工程における相対湿度および雰囲気温度を表５に示す条件に変え、円筒状支持体保持時間を１０秒に変更した以外は、実施例１４と同様にして電子写真感光体を作製し、評価した。結果を表５に示す。
【０１２８】
（実施例２７および２８）  
実施例１４において、表面層用塗布液中の溶剤、結露工程における相対湿度および雰囲気温度を表５に示す条件に変えた以外は、実施例１４と同様にして電子写真感光体を作製し、評価した。結果を表５に示す。
【０１２９】
（実施例２９）
実施例１４において、表面層用塗布液中の溶剤、結露工程における相対湿度および雰囲気温度を表５に示す条件に変え、円筒状支持体保持時間を９０秒に変更した以外は、実施例１４と同様にして電子写真感光体を作製し、評価した。結果を表５に示す。
【０１３０】
（実施例３０）
実施例１４において、表面層用塗布液中の溶剤、結露工程における相対湿度および雰囲気温度を表５に示す条件に変え、円筒状支持体保持時間を３０秒に変更した以外は、実施例１４と同様にして電子写真感光体を作製し、評価した。結果を表５に示す。
【０１３１】
（実施例３１）
実施例１４において、表面層用塗布液の温度を１８℃に冷却し、表面層用塗布液中の溶剤、結露工程における相対湿度および雰囲気温度を表５に示す条件に変え、円筒状支持体保持時間を５秒に変更した以外は、実施例１４と同様にして電子写真感光体を作製し、評価した。結果を表５に示す。
【０１３２】
（実施例３２）
実施例１４において、表面層用塗布液の温度を１８℃に冷却し、表面層用塗布液中の溶剤、結露工程における相対湿度および雰囲気温度を表５に示す条件に変え、円筒状支持体保持時間を３０秒に変更した以外は、実施例１４と同様にして電子写真感光体を作製し、評価した。結果を表５に示す。
【０１３３】
【表５】
2008203807.tif 000011
【０１３４】
以上の、本発明の実施例１４乃至３２の結果より本発明における結着樹脂、双極子モーメントが１．０以下である芳香族有機溶剤を表面層用塗布液中の全溶剤質量に対し５０質量％以上８０質量％以下で含有し、さらに双極子モーメントが２．８以上である有機溶剤（溶媒Ｂ）を含有する表面層用塗布液を用いることにより、均一性の高い凹形状部を有する電子写真感光体が製造できることがわかる。
【０１３５】
また、本発明の実施例１７乃至２９、３１および３２と比較例７とを比較すると、表面層用塗布液中に双極子モーメントが２．８以上である有機溶剤（溶媒Ｂ）を含有することにより、相対湿度が低い状態で円筒状支持体保持工程を行っても電子写真感光体表面に、均一性の高い凹形状部が形成されることがわかる。これは、円筒状支持体保持工程において、双極子モーメントが２．８以上である有機溶剤（溶媒Ｂ）が表面層塗布液中に存在することにより、効率的に均一性の高い液滴形成が行われていることによると考えられる。
【０１３６】
（実施例３３）
２３℃、６０％の環境下で熱間押し出しすることにより得られた、長さ２６０．５ｍｍ、直径３０ｍｍのアルミニウムシリンダー（ＪＩＳ−Ａ３００３、アルミニウム合金のＥＤ管、昭和アルミニウム（株）製）を導電性円筒状支持体とした。
【０１３７】
導電性粒子としての酸素欠損型ＳｎＯ２を被覆したＴｉＯ２粒子（粉体抵抗率８０Ω・ｃｍ、ＳｎＯ２の被覆率（質量比率）は５０％）６．６部、結着樹脂としてのフェノール樹脂（商品名：プライオーフェンＪ−３２５、大日本インキ化学工業（株）製、樹脂固形分６０％）５.５部および溶剤としてのメトキシプロパノール５.９部を、直径１ｍｍのガラスビーズを用いたサンドミルで３時間分散して、分散液を調製した。
この分散液に、表面粗し付与材としてのシリコーン樹脂粒子（商品名：トスパール１２０、ＧＥ東芝シリコーン（株）製、平均粒径２μｍ）０．５部、レベリング剤としてのシリコーンオイル（商品名：ＳＨ２８ＰＡ、東レ・ダウコーニング（株）製）０．００１部を添加して攪拌し、導電層用塗布液を調製した。
この導電層用塗布液を、導電性円筒状支持体上に浸漬コーティングし、温度１４０℃で３０分間乾燥、熱硬化して、導電性円筒状支持体上端から１３０ｍｍの位置の平均膜厚が１５μｍの導電層を形成した。
【０１３８】
さらに、導電層上に、Ｎ−メトキシメチル化ナイロン（商品名：トレジンＥＦ−３０Ｔ、帝国化学産業（株）製）４部および共重合ナイロン樹脂（アミランＣＭ８０００、東レ（株）製）２部を、メタノール６５部／ｎ−ブタノール３０部の混合溶媒に溶解して得られた中間層用塗布液を浸漬コーティングし、温度１００℃で１０分間乾燥して、円筒状支持体上端から１３０ｍｍ位置の平均膜厚が０．５μｍの中間層を形成した。
【０１３９】
次に、ＣｕＫα特性Ｘ線回折におけるブラッグ角（２θ±０．２°）の７．５°、９．９°、１６．３°、１８．６°、２５．１°、２８．３°に強いピークを有する結晶形のヒドロキシガリウムフタロシアニン１０部、ポリビニルブチラール（商品名：エスレックＢＸ−１、積水化学工業（株）製）５部およびシクロヘキサノン２５０部を、直径１ｍｍのガラスビーズを用いたサンドミル装置で１時間分散し、次に、酢酸エチル２５０部を加えて電荷発生層用塗布液を調製した。
この電荷発生層用塗布液を、中間層上に浸漬コーティングし、温度１００℃で１０分間乾燥して、円筒状支持体上端から１３０ｍｍ位置の平均膜厚が０．１６μｍの電荷発生層を形成した。
【０１４０】
次に、式（ＣＴＭ−１）で示される構造を有する電荷輸送物質１０部、結着樹脂として式（Ｐ−１）で示される繰り返し単位から構成されるポリカーボネート樹脂（ユーピロンＺ−４００、三菱エンジニアリングプラスチックス（株）製）[粘度平均分子量（Ｍｖ）４０，０００]１０部、双極子モーメントが１．０以下である芳香族有機溶剤（表６中の溶剤Ａ）としてクロロベンゼン６５部、水０．１部およびその他の溶剤（表６中の溶剤Ｃ）としてジメトキシメタン３４．９部の混合溶媒に溶解し、電荷輸送物質を含有する表面層用塗布液を調合した。表面層用塗布液を調合する工程は、相対湿度４５％および雰囲気温度２５℃の状態で行った。
以上のように調製した表面層用塗布液を、電荷発生層上に浸漬コーティングし、円筒状支持体上に表面層用塗布液を塗布する工程を行った。表面層用塗布液を塗布する工程は、相対湿度４５％および雰囲気温度２５℃の状態で行った。
【０１４１】
塗布工程終了から１８０秒後、予め装置内を相対湿度５０％および雰囲気温度２５℃の状態にされていた結露工程用装置内に、表面層用塗布液が塗布された円筒状支持体を１８０秒間保持した。
結露工程終了から６０秒後、予め装置内が１２０℃に加熱されていた送風乾燥機内に、円筒状支持体を入れ、乾燥工程を６０分間行い、円筒状支持体上端から１３０ｍｍ位置の平均膜厚が１５μｍの電荷輸送層を形成した。
このようにして、電荷輸送層が表面層である電子写真感光体を作製した。
【０１４２】
上記製造方法により作製された電子写真感光体に対し、実施例１と同様の評価を行った。結果を表６に示す。（表６中の長軸径は、平均長軸径を示す。表６中の深さは、凹形状部の最深部と開孔面との距離の平均値を示す。表６中の均一性は、（１００μｍ四方あたりの平均長軸径に対し、０．８倍以上の長軸径あるいは１．２倍以下の長軸径を有する凹形状部の個数）／（１００μｍ四方あたりの全凹形状部の個数）を示す。）
【０１４３】
（実施例３４）
実施例３３において、表面層用塗布液中の溶剤、結露工程における相対湿度および雰囲気温度を表６に示す条件に変えた以外は、実施例３３と同様にして電子写真感光体を作製し、評価した。結果を表６に示す。
【０１４４】
（実施例３５）
実施例３３において、表面層用塗布液中の溶剤、結露工程における相対湿度および雰囲気温度を表６に示す条件に変え、円筒状支持体保持時間を９０秒に変えた以外は、実施例３３と同様にして電子写真感光体を作製し、評価した。結果を表６に示す。
【０１４５】
（実施例３６乃至３８）
実施例３３において、表面層用塗布液中の溶剤、結露工程における相対湿度および雰囲気温度を表６に示す条件に変えた以外は、実施例３３と同様にして電子写真感光体を作製し、評価した。結果を表６に示す。
【０１４６】
【表６】
2008203807.tif 000012
【０１４７】
実施例３３乃至３８の結果より本発明における結着樹脂、双極子モーメントが１．０以下である芳香族有機溶剤を表面層用塗布液中の全溶剤質量に対し５０質量％以上８０質量％以下で含有し、さらに水を含有する表面層用塗布液を用いることにより、電子写真感光体上に均一性の高い凹形状部を有する電子写真感光体が製造できることがわかる。
【図面の簡単な説明】
【０１４８】
【図１Ａ】本発明の凹形状部の表面観察における一形状を示す。
【図１Ｂ】本発明の凹形状部の表面観察における一形状を示す。
【図１Ｃ】本発明の凹形状部の断面観察における一形状を示す。
【図１Ｄ】本発明の凹形状部の断面観察における一形状を示す。
【図１Ｅ】本発明の凹形状部の表面観察における一形状を示す。
【図１Ｆ】本発明の凹形状部の断面観察における一形状を示す。
【図１Ｇ】本発明の凹形状部の断面観察における一形状を示す。
【図２Ａ】本発明の電子写真感光体の層構成の一例を示す。
【図２Ｂ】本発明の電子写真感光体の層構成の一例を示す。
【図２Ｃ】本発明の電子写真感光体の層構成の一例を示す。
【図２Ｄ】本発明の電子写真感光体の層構成の一例を示す。
【図２Ｅ】本発明の電子写真感光体の層構成の一例を示す。
【図３】実施例１で作製された感光体の表面のレーザー顕微鏡による凹形状部の画像を示す。
【符号の説明】
【０１４９】
１０１：  円筒状支持体
１０２：  導電層
１０３：  中間層
１０４：  感光層
１０４１：  電荷発生層
１０４２：  電荷輸送層
１０５：  保護層
【図１Ａ】
2008203807.tif 000013
【図１Ｂ】
2008203807.tif 000014
【図１Ｃ】
2008203807.tif 000015
【図１Ｄ】
2008203807.tif 000016
【図１Ｅ】
2008203807.tif 000017
【図１Ｆ】
2008203807.tif 000018
【図１Ｇ】
2008203807.tif 000019
【図２Ａ】
2008203807.tif 000020
【図２Ｂ】
2008203807.tif 000021
【図２Ｃ】
2008203807.tif 000022
【図２Ｄ】
2008203807.tif 000023
【図２Ｅ】
2008203807.tif 000024
【図３】
2008203807.tif 000025
【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
円筒状支持体上に感光層を有する電子写真感光体の製造方法において、
（１）結着樹脂および半経験的分子軌道計算を用いた構造最適化計算による双極子モーメント計算により求めた双極子モーメントが１．０以下である芳香族有機溶剤を含有し、芳香族有機溶剤の含有量が表面層用塗布液中の全溶剤質量に対し５０質量％以上８０質量％以下である表面層用塗布液を作製し、
円筒状支持体の表面に表面層用塗布液を塗布する塗布工程、
（２）表面層塗布液を塗布された円筒状支持体を保持し、表面層塗布液を塗布された円筒状支持体の表面を結露させる結露工程、
（３）結露工程後、円筒状支持体を乾燥する乾燥工程
により表面に各々独立した凹形状部が形成された表面層を作製することを特徴とする電子写真感光体製造方法。
【請求項２】
前記結露工程において、円筒状支持体を相対湿度７０％以上の雰囲気下で保持することを特徴とする請求項１に記載の電子写真感光体製造方法。
【請求項３】
前記表面層用塗布液を作製する工程において、さらに表面層用塗布液中に半経験的分子軌道計算を用いた構造最適化計算による双極子モーメント計算により求めた双極子モーメントが２．８以上である有機溶剤を表面層用塗布液中の全溶剤質量に対し０．１質量％以上１５．０質量％以下含有することを特徴とする請求項１または請求項２に記載の電子写真感光体製造方法。
【請求項４】
前記有機溶剤の沸点が、前記芳香族有機溶剤の沸点以上であることを特徴とする請求項３に記載の電子写真感光体製造方法。
【請求項５】
前記有機溶剤の半経験的分子軌道計算を用いた構造最適化計算による双極子モーメント計算により求めた双極子モーメントが、３．２以上であることを特徴とする請求項３または４のいずれかに記載の電子写真感光体製造方法。
【請求項６】
前記表面層用塗布液を作製する工程において、表面層用塗布液中に、さらに水を表面層用塗布液中の全溶剤質量に対し０．１質量％以上２．０質量％以下含有することを特徴とする請求項１乃至５のいずれか一項に記載の電子写真感光体製造方法。
【請求項７】
前記芳香族有機溶剤が、１，２−ジメチルベンゼン、１，３−ジメチルベンゼン、１，４−ジメチルベンゼン、１，３，５−トリメチルベンゼンあるいはクロロベンゼンのいずれかより選択される溶剤であることを特徴とする請求項１乃至６のいずれか一項に記載の電子写真感光体製造方法。